(57)【要約】      （修正有）【課題】熱処理のみでも高度に、かつ瞬時に分割し、極細繊維を発現させることができる熱分割型複合繊維を提供する。さらに熱加工性（熱加工速度、工程性）に優れ、比容積の大きい不織布を得ることも目的とする。【解決手段】融点がＴ1（℃）であり、温度Ｔ1−１３≦Ｔ＜Ｔ1における熱収縮率が４０％以上である熱可塑性樹脂を第一成分（１）とし、１５０≦Ｔ2＜３００を満たす融点Ｔ２を有し、温度Ｔにおいて実質的に熱収縮を有しない熱可塑性樹脂を第二成分（２）とした２成分のうちの第一成分に親水化剤を０．１〜５．０mass％含有させた熱分割型複合繊維。【選択図】図１
2006328628.tif 000002
【特許請求の範囲】
【請求項１】
異なる２成分からなり、熱収縮性を有する熱可塑性樹脂を第一成分とし、他方を第二成分とした熱により２成分の分割が可能な熱分割型複合繊維であって、該２成分のうちの第一成分が親水化剤を０．１〜５mass％含有することを特徴とする熱分割型複合繊維。
【請求項２】
複合繊維が、融点Ｔ1（℃）からなり、温度Ｔ1−１３≦Ｔ（℃）＜Ｔ1における熱収縮率が４０％以上である熱可塑性樹脂を第一成分とし、融点がＴ1より２０℃以上高く、１５０≦Ｔ2（℃）＜３００の範囲からなり、温度Ｔにおいて実質的に熱収縮を有しない熱可塑性樹脂を第二成分とした２成分からなることを特徴とする請求項１記載の熱分割型複合繊維。
【請求項３】
第一成分の熱可塑性樹脂が、融点１２０≦Ｔ1≦１４５の範囲にあるエチレン-プロピレン共重合体、エチレン-プロピレン-ブテン−１三元共重合体、およびエチレン−ブテン−１共重合体から選ばれた少なくとも１種であり、親水化剤を０．１〜５mass％含有することを特徴とする請求項１または２に記載の熱分割型複合繊維。
【請求項４】
親水化剤が、下記式（化１）で示される重合度（ｎ）２〜１０のポリグリセリンと炭素数８〜２２の飽和もしくは不飽和脂肪酸（Ｒは飽和もしくは不飽和炭化水素）とのエステル化合物であることを特徴とする請求項１または３に記載の熱分割型複合繊維。
【化１】
2006328628.tif 000006
【請求項５】
請求項１〜４のいずれかに記載の熱分割型複合繊維を２０mass％以上含有する繊維ウェブが熱処理されてなることを特徴とする繊維集合物。
【発明の詳細な説明】
【技術分野】
【０００１】
熱処理により容易に、かつ瞬時に分割可能であり、熱加工性（熱加工速度、工程性）に優れた分割型複合繊維に関するものであり、衛生材料、ワイパー、フィルターなど親水性能を要求する分野にも好適である熱分割型複合繊維およびこれを用いた不織布に関する。
【背景技術】
【０００２】
従来から、優れた柔軟性、触感、拭き取り性などを得るために、分割型複合繊維を分割させて極細繊維を発現させた不織布などが使用されている。高圧流体流処理やニードルパンチ処理の物理的衝撃によって分割させる分割型複合繊維としては、例えば、特開平８−３１１７１７号公報には、ポリオレフィン系樹脂の少なくとも１成分に脂肪酸グリセライド（モノグリセリン脂肪酸エステル）、アルコキシ化アルキルフェノール、ポリオキシアルキレン脂肪酸エステルから選ばれた親水成分を練り込み添加したポリオレフィン系分割型複合繊維が開示されている。本出願人においても、特公平６−６３１２９号公報にロックウェル硬度６０以上、各成分の炭素数差Δｎ＞０．９からなるポリオレフィン系樹脂の組み合わせからなるポリオレフィン系分割型複合繊維を提案している。また、２成分の熱収縮率の差を利用して分割させる熱分割型複合繊維としては、例えば、特開平２−１６９７２０号公報および特開平４−３１６６０８号公報には、熱収縮率の大きいポリオレフィン系成分とポリオレフィン系成分とは非相溶性の成分からなる熱分割型複合繊維が開示されている。
【特許文献１】特開平８−３１１７１７号公報公報
【特許文献２】特公平６−６３１２９号公報
【特許文献３】特開平２−１６９７２０号公報
【特許文献４】特開平４−３１６６０８号公報
【特許文献５】特開平９−４９１６０号公報
【特許文献６】特開平９−３１７５５号公報
【発明の開示】
【発明が解決しようとする課題】
【０００３】
しかしながら、上記分割型複合繊維には、以下の問題点がある。特開平８−３１１７１７号公報および特公平６−６３１２９号公報では、いずれも高圧流体流処理やニードルパンチ処理の物理的衝撃によって高度に分割させようと試みてなされたものであり、生産工程数が多く、生産速度も遅くなり、多くのエネルギーを必要とし、コスト高になるだけでなく、物理的衝撃によって得られる不織布は、比容積が５cm3/g以下の高密度な絡合不織布しか得られないため、その用途が制限されているのが現状である。一方、特開平２−１６９７２０号公報および特開平４−３１６６０８号公報では、物理的衝撃ではなく、熱収縮を利用して分割させるため、比容積の大きな不織布を得ることができるが、単に熱収縮率差を設けただけでは分割性が不十分であり、特開平９−４９１６０号公報では、加熱空気によるエアースルー処理後、機械的絡合処理を施し、分割性を向上させており、特開平９−３１７５５号公報では、熱収縮率の大きい低融点成分に石油樹脂を添加した熱分割型複合繊維を熱的手段を施した後、石油樹脂可溶性溶剤に浸漬し（溶剤処理）、プレス処理を施して分割性を向上させている。このため、生産工程数が多くなり、コスト高となるだけでなく、高密度な不織布しか得られないのが現状である。
したがって、物理的衝撃を用いずとも高度に分割する分割型複合繊維が未だ得られていないのが実情である。
【課題を解決するための手段】
【０００４】
本発明はかかる実情を鑑みてなされたものであり、すなわち、異なる２成分からなり、熱収縮性を有する熱可塑性樹脂を第一成分とし、他方を第二成分とした熱により２成分の分割が可能な熱分割型複合繊維であって、該２成分のうちの第一成分が親水化剤を０．１〜５mass％含有することを特徴とするものである。かかる構成を採ることにより、熱処理のみでも高度に、かつ瞬時に分割し、極細繊維を発現させることができ、熱加工性（熱加工速度、工程性）に優れ、比容積の大きい不織布を得ることができる。同時に、本発明の熱分割型複合繊維およびこれを用いた不織布は、高度で、永続的な親水性を有するので、衛生材料、ワイパー、フィルターなど親水性能を要求する分野にも使用することができる。
【０００５】
本発明において、前記複合繊維は、融点がＴ1（℃）からなり、温度Ｔ1−１３≦Ｔ＜Ｔ1における熱収縮率が４０％以上である熱可塑性樹脂を第一成分とし、融点が１５０≦Ｔ2＜３００の範囲からなり、温度Ｔにおいて実質的に熱収縮を有しない熱可塑性樹脂を第二成分とした２成分からなる熱分割型複合繊維であることが望ましい。また、第一成分の熱可塑性樹脂は、融点１３０≦Ｔ1≦１４５の範囲にあるエチレン-プロピレン共重合体およびエチレン-プロピレン-ブテン−１三元共重合体から選ばれた少なくとも１種であり、親水化剤を０．１〜５mass％含有することが望ましい。
【０００６】
また、本発明に用いられる親水化剤は、重合度（ｎ）２〜１０のポリグリセリンと炭素数８〜２２の飽和もしくは不飽和脂肪酸（Ｒは飽和もしくは不飽和炭化水素）とのエステル化合物（ポリグリセリン脂肪酸エステル）であることが望ましい。
【０００７】
そして、本発明の熱分割型複合繊維を２０mass％以上含有する繊維ウェブが熱処理されてなる繊維集合物は、高度に分割し、極細繊維を発現されており、様々な用途に使用することができる。
【発明の効果】
【０００８】
本発明の熱分割型複合繊維は、熱収縮率が４０％以上である熱可塑性樹脂と、実質的に熱収縮を有しない熱可塑性樹脂の２成分のうち熱収縮率が４０％以上である熱可塑性樹脂に親水化剤を含有させることにより、熱処理のみでも高度に、かつ瞬時に分割し、極細繊維を発現させることができ、比容積の大きい不織布を得ることができる。同時に、本発明の熱分割型複合繊維およびその繊維集合物は、高度で、永続的な親水性を有することができる。さらに、第一成分の熱可塑性樹脂が融点１３０≦Ｔ1≦１４５の範囲にあるエチレン-プロピレン共重合体およびエチレン-プロピレン-ブテン−１三元共重合体から選ばれた少なくとも１種であり、親水化剤を含有させると、高度な熱収縮率が得られ、瞬間分割性に優れるだけでなく、熱加工温度、熱加工速度、工程性に優れ、低コストな熱分割型複合繊維および繊維集合物を得ることができる。また親水化剤としては、重合度（ｎ）２〜１０のポリグリセリンと炭素数８〜２２の飽和もしくは不飽和脂肪酸（Ｒは飽和もしくは不飽和炭化水素）からなるポリグリセリン脂肪酸エステルを用いると、より高度な分割性および親水性を得ることができる。本発明の熱分割型複合繊維を用いた繊維集合物は、衛生材料、ワイパー、フィルターなど親水性能を要求する分野に好適に使用することができる。
【発明を実施するための最良の形態】
【０００９】
以下、本発明の内容を具体的に説明する。
本発明の熱分割型複合繊維は、異なる２成分からなり、熱収縮性を有する熱可塑性樹脂を第一成分とし、他方を第二成分とした熱により２成分の分割が可能な熱分割型複合繊維である。本発明でいう熱収縮性を有する成分とは、一方の成分と他方の成分とを同じ熱処理条件で処理をしたとき、熱収縮する力の大きい方の成分のことをいう。本発明の熱分割型複合繊維は、繊維断面において複数成分のうちの少なくとも１成分は２個以上に区分されており、各成分は各々が繊維断面の構成単位となっており、各構成単位は互いに異なる成分の構成単位と隣接し、且つ全ての各構成単位はその一部を繊維表面に露出した構造からなり、その形状も円形、異形、中空のいずれであってもよく、例えば、図１および図２に示すような繊維形態を有するものである。そして、本発明の熱分割型複合繊維は、融点がＴ1（℃）からなり、温度Ｔ1−１３≦Ｔ（℃）＜Ｔ1における熱収縮率が４０％以上である熱可塑性樹脂を第一成分とし、融点がＴ1より２０℃以上高く、１５０≦Ｔ2（℃）＜３００の範囲からなり、温度Ｔにおいて実質的に熱収縮を有しない熱可塑性樹脂を第二成分とした２成分からなることが好ましい。本発明でいう融点とは、ＪＩＳ−Ｋ−７１２２に準じ、ＤＳＣ法により測定したものをいう。また、本発明でいう温度Ｔ1−１３≦Ｔ＜Ｔ1における熱収縮率とは、第１成分、第２成分を個別に単一成分で２２０〜３００℃の温度範囲で溶融紡糸し、７０℃以上の温水、熱風、あるいは熱媒中にて３倍以上に延伸して、最終繊度が２．２〜１１dtexになるように試料を作製し、ＪＩＳ−Ｌ−１０１３ ７．１６．２（熱収縮温度）に準じ、試料長を１０cm、初荷重を２mg/dtexとして所定の温度における試料長を測定し、収縮前の試料長（１０cm）から収縮後の試料長を差し引いた値を収縮前の試料長で除して、１００を乗じたものを熱収縮率とした。本発明において、温度Ｔにおける第一成分の熱収縮率は４０％以上であり、より好ましくは５０％以上である。第一成分の熱収縮率が４０％未満であると、第二成分との収縮剥離が不十分で、不織布等の加工時に分割し難い繊維となってしまうからである。
【００１０】
上記範囲を満たす熱可塑性樹脂としては、エチレン-プロピレン共重合体（以下、ＥＰという）、あるいはエチレン-プロピレン-ブテン−１三元共重合体（以下、ＥＰＢという）などのプロピレン系共重合体、エチレン−ブテン−１共重合体(以下、ＥＢという）、イソフタル酸成分または金属化スルホン酸基含有ポリエステル系共重合体などが挙げられる。なかでも、融点が１２０≦Ｔ1≦１４５の範囲にあるＥＰ、ＥＰＢ、およびＥＢから選ばれた少なくとも１種であることが、加工性、コストの点で好ましい。上記ＥＰ、ＥＰＢとしては、エチレン含有量が２〜８mass％のプロピレン系ランダム共重合体、あるいはブロック共重合体が挙げられる。熱収縮率の点においては、ＥＰが最も優れており、次いでＥＰＢ、ＥＢの順であり、ＥＰを用いるのが熱分割性において最も好ましい。
【００１１】
一方、第二成分としては、融点がＴ1より２０℃以上高く、１５０≦Ｔ2（℃）＜３００の範囲からなり、温度Ｔにおいて実質的に熱収縮を有しない熱可塑性樹脂であり、第一成分との融点差は５０℃以上であることが好ましい。融点差が２０℃未満であると、熱加工機の温度制御が困難であったり、熱風加工などでは風量によっては軟化温度付近で接着が生じたりして、加工温度において制約を受けたり、あるいは第一成分の熱収縮が阻害されたりするからである。また、ここでいう実質的に熱収縮を有しないとは、温度Ｔにおける熱収縮率が４％未満、好ましくは１％未満のものである。温度Ｔにおいて熱収縮を有するものでは、熱分割性に劣るだけでなく、不織布化したときに多大な熱収縮を引き起こして、地合斑となるからである。上記を満たす熱可塑性樹脂としては、ポリエチレンテレフタレート、ポリブチレンテレフタレートなどのポリエステル系樹脂、ナイロン６、ナイロン６６、ナイロン６１０、ナイロン１１、ナイロン１２などのポリアミド系樹脂、ポリメチルペンテン、ポリプロピレン、エチレンビニルアルコール共重合体などのポリオレフィン系樹脂などを使用することができる。なかでも、本発明の熱分割型複合繊維は、第二成分としてポリエステル、ポリアミド、あるいはポリメチルペンテンを使用すると、第一成分のＥＰあるいはＥＰＢとの繊維製造における工程安定性や熱分割性の観点で好ましい。
【００１２】
そして、本発明においては、熱処理のみによる瞬間分割性を向上させるため、前記２成分のうちのいずれか１成分に親水化剤が０．１〜５mass％含有させる。より好ましい含有率は、０．３〜３mass％である。親水化剤を含有させることにより、分割性だけでなく、同時に高度で、永続的な親水性能を得ることができる。親水化剤の含有量が０．１mass％未満であると、分割性が不十分であるとともに親水性能も得ることができなくなり、含有量が５mass％を超えると、紡糸時の糸切れが増加して品質低下と工程性の低下を引き起こすので好ましくない。また、前記２成分のうち熱収縮成分である第一成分に親水化剤を含有させた方が、収縮に伴う成分間の剥離性が向上するため、分割性に優れ、特に好ましい。
【００１３】
前記親水化剤としては、水酸基、カルボニル基、カルボキシル基、スルホン基などの親水基を有する化合物であればいずれであってもよく、例えば、脂肪酸グリセライド（モノグリセリン脂肪酸エステル）、アルコキシ化アルキルフェノール、ポリオキシアルキレン脂肪酸エステル、脂肪酸ジエタノールアミドなどが挙げられるが、できるだけ親水性能の持続するもの（親水持続性）、あるいは繊維表面へのブリード速度の遅いもの（親水遅効性）が好ましく、例えば、両者を満たすものとしては、下記式（化２）に示す重合度（ｎ）２〜１０のポリグリセリンと炭素数８〜２２の飽和もしくは不飽和脂肪酸（Ｒは飽和もしくは不飽和炭化水素）とのエステル化合物（以下、単に「ポリグリセリン脂肪酸エステル」ともいう）が挙げられ、親水性能だけでなく、分割性にも優れ、特に好ましい。
【００１４】
【化１】
2006328628.tif 000003
【００１５】
次に、本発明の熱分割型複合繊維の製造方法について説明する。まず、前記範囲を満たす熱可塑性樹脂を準備し、２成分のうちいずれか１成分、好ましくは第一成分に前記親水化剤を含有させる。含有させる方法としては、溶融紡糸時に構成樹脂ペレットとともに押出機に所定の割合で親水化剤を供給する方法や、公知の混合装置を用いて混合し、公知の単軸または２軸押出機等で溶融混合して、あらかじめマスターバッチ化しておく方法などが挙げられるが、後者の方が親水化剤が成分中に均一に分散するので好ましい。
【００１６】
そして、前記２成分は公知の溶融紡糸機で、分割型複合ノズルを用い、繊維断面において複数成分のうち第一成分と第二成分が隣接し、互いに分割された構造となるように、紡糸温度２２０〜３００℃で樹脂を押し出して溶融紡糸し、繊度５〜５０dtexの紡糸フィラメントを作製する。このとき、２成分の複合比（容積比）は、紡糸性、分割性を考慮し、８０：２０〜２０：８０であることが好ましい。次いで、紡糸フィラメントは、必要に応じて延伸される。延伸は、温水、熱風、あるいは熱媒中にて延伸温度７０℃以上、ＥＰあるいはＥＰＢを用いる場合は７０〜１３０℃で、延伸倍率３倍以上で処理すると、繊維強力が向上するので好ましい。また、延伸倍率を破断点に近づけるほど第一成分、特にＥＰあるいはＥＰＢの熱収縮率は大きくなり、反対に第二成分にポリエチレンテレフタレートなどの汎用の樹脂であれば熱収縮率が０に近づき瞬間分割性が向上し、好ましい。得られた延伸フィラメントには、繊維処理剤を付着させてもよい。そして、必要に応じて、捲縮付与装置で捲縮を与え、所定の長さに切断されて本発明の熱分割型複合繊維を得る。
【００１７】
得られた熱分割型複合繊維の繊度は、分割後の極細繊維の繊度が１dtex未満となるように適宜設定すればよいが、０．５〜２０dtexとすることが好ましい。複合繊維の繊度が０．５dtex未満であると、繊維化が困難となり、２０dtexを超えると、分割後の繊度１dtex未満の極細繊維を得るのが困難となるからである。また、分割後発生する極細繊維の繊度は、１dtex未満であることが好ましい。より好ましくは、０．５dtex未満であり、さらに好ましくは、０．３dtex未満である。また、繊維形態も有端のステープル繊維や抄紙用短繊維の形状、あるいはマルチフィラメントのような長繊維いずれであってもよいが、特に、有端のステープル繊維や抄紙用短繊維が、熱処理によって第二成分が収縮して繊維の分割が促進され易い点で好ましい。
【００１８】
得られた熱分割型複合繊維は、不織布、フェルト、紙、織物、編物、フロッキー加工品などの繊維集合物に加工することができる。このとき熱分割型複合繊維の含有量は２０mass％以上であることが好ましい。より好ましくは、３０mass％である。含有量が２０mass％未満であると、極細繊維独特の良質な風合いや機能性を発揮できないからである。本発明の熱分割型複合繊維以外に混合する他の素材としては、特に限定はされないが、コットン、パルプ、麻、レーヨンなどのセルロース系繊維、ポリエチレンテレフタレート、ポリブチレンテレフタレートなどのポリエステル系繊維、ナイロン６、ナイロン６６などのポリアミド系繊維、アクリル系繊維、あるいはポリオレフィン系繊維などから任意に一あるいは二以上選択して使用することができる。また繊維形状においても特に限定されず、単一繊維、鞘芯型複合繊維、偏心鞘芯型複合繊維、並列型複合繊維、海島型複合繊維、分割型複合繊維等の断面が円状、異形状等いずれであってもよい。
【００１９】
前記繊維集合物の形態としては、特に不織布形態が有用である。不織布の形態としては、サーマルボンド不織布、ケミカルボンド不織布、スパンレース不織布、ニードルパンチ不織布等の主としてステープル繊維からなる不織布、スパンボンド不織布等の長繊維からなる不織布、湿式抄造法による湿式不織布、エアレイ不織布等の短繊維からなる不織布、あるいはこれらの積層体をその目的、用途に応じて決定するとよいが、なかでもエアースルー不織布、あるいはエンボス不織布からなるサーマルボンド不織布が本発明の熱分割性を発揮する上において最も効果的な形態である。
【００２０】
前記サーマルボンド不織布は、以下のように製造するとよい。熱処理温度は１成分の熱収縮率が４０％以上となる温度、すなわちＴ（℃）以上で熱処理することが好ましく、さらに、第一成分の融点以上、すなわちＴ1（℃）以上の温度で熱処理すると、高度に熱収縮し分割性が向上するとともに、構成繊維間を熱融着させることができる点でより好ましい。熱処理温度がＴ1未満であっても、例えば、高密度ポリエチレン／ポリプロピレン、高密度ポリエチレン／ポリエステル、低密度ポリエチレン／ポリプロピレン、エチレン−酢酸ビニル共重合体／ポリプロピレンなどの１成分がＴ1より低融点からなる複合繊維を含有させて熱融着させてもよい。
【実施例】
【００２１】
以下、本発明について実施例にてさらに詳しく説明する。なお、繊維強伸度、不織布の厚み、分割率、親水性は以下のようにして測定した。
【００２２】
［繊維強伸度］
ＪＩＳ−Ｌ−１０１５に準じ、測定した。
【００２３】
［厚み］
厚み測定機（商品名：THICKNESS GAUGE モデル CR-60A 株式会社大栄科学精器製作所製）を用い、試料１cm2 あたり２０ｇの荷重を加えた状態で測定した。
【００２４】
［分割率］
不織布の観察部分を電子顕微鏡にて５００倍に拡大して任意に３箇所撮影し、撮影写真の分割している部分の面積比率にて分割率を算出した。
【００２５】
［親水性］
特開平９−３２２９１１号公報に記載された通液試験法に準じて行った。すなわち、６０mm×６０mmの寸法に切り出した不織布の上に、アドバンテック東洋（株）製「トーヨーＮｏ．２濾紙」を重ねシリコンパッキングを介してこれらを上下部からなる一対の通液用ガラス器具（高さ７５mm、内径３６mm、肉厚３mmの円筒状）間に挟持固定した。そして、通液用ガラス器具の両端には、外径６０mmのフランジ部分を設け、下部の通液用ガラス器具の下方には液受けが載置された電子天秤を配置した。次いで、上部の通液用ガラス器具に４０mlのイオン交換水を注入し、通液量が２０mlになるまでの時間を測定する。２０ml通液後、上記不織布を取り出し、２枚の濾紙の間に挟み込み、その上に重さ1kgの重りを載せて１分間放置し、これを１サイクルとして通液時間（秒）の測定を１サイクル目（１回）、３サイクル目（３回）、５サイクル目（５回）で行った。なお、通液時間が１８０秒を超えるものの評価は、×とした。
【００２６】
［実施例１］
第一成分を融点１３８℃、エチレン含有量４mass％、１２５℃における熱収縮率５０％のエチレン-プロピレン共重合体（ＥＰ、宇部興産（株）製：商品名Ｙ−２０４５ＧＰ）９０mass％に、親水化剤として重合度４のポリグリセリンと炭素数６の不飽和脂肪酸からなるポリグリセリン脂肪酸エステルが８mass％含有するマスターバッチを１０mass％混合した熱可塑性樹脂（親水化剤含有量０．８mass％）とし、第二成分を融点２６５℃、１３８℃における熱収縮率０％のポリエチレンテレフタレート（ＰＥＴ、東レ（株）製：商品名Ｔ−２００Ｅ）とを８分割型ノズルを用いて、第一成分／第二成分の複合比５０／５０、紡糸温度２４０℃／３００℃、引取速度１０００m/分で溶融紡糸し、繊度６．７dtexの図１に示す歯車型の断面を持つ８分割複合紡糸フィラメントを得た。次いで、紡糸フィラメントを８０℃の温水中で３倍に湿式延伸を行い、親水性油剤を０．３mass％付着させ、スタッファボックスを通して機械捲縮を付与し、１１０℃でコンベア式の熱風貫通型乾燥機で乾燥を行って、切断して、繊度２．２dtex、繊維長３８mmの熱分割型複合繊維を得た。なお、ＥＰおよびＰＥＴの熱収縮率は、各々単一成分で上記紡糸温度（ＥＰは２４０℃、ＰＥＴは３００℃）、引取速度（１０００m/min）、延伸条件（８０℃温水中での３倍延伸）で処理して得た単繊維（繊度２．２dtex）を評価した。
【００２７】
得られた繊維をローラーカードにて目付３０g/m2のカードウエブを作製し、エンボス面積０．７８５mm2/個、エンボス率１９．６％のエンボスロールを用いて、ロール温度１３０℃、ロール速度４m/min、線圧３０kg/cmでエンボス加工を行い、極細繊維不織布を得た。
【００２８】
［実施例２］
実施例１のエチレン-プロピレン共重合体９０mass％に、親水化剤として重合度４のポリグリセリンとオレイン酸（炭素数１７の不飽和脂肪酸）からなるポリグリセリン脂肪酸エステルが８mass％含有するマスターバッチを１０mass％混合した熱可塑性樹脂（親水化剤含有量０．８mass％）とした以外は、実施例１と同様の方法で繊度２．２dtex、繊維長３８mmの熱分割型複合繊維および極細繊維不織布を得た。
【００２９】
［実施例３］
実施例１のエチレン-プロピレン共重合体８０mass％に、実施例２のポリグリセリン脂肪酸エステルが８mass％含有するマスターバッチを２０mass％混合した熱可塑性樹脂（親水化剤含有量１．６mass％）とした以外は、実施例１と同様の方法で繊度２．２dtex、繊維長３８mmの熱分割型複合繊維および極細繊維不織布を得た。
【００３０】
［実施例４］
親水化剤として、下記式（化３）で示すＲが炭素数１７のアルキル基を有するモノグリセリン脂肪酸エステルを使用した以外は、実施例１と同様の方法で繊度２．２dtex、繊維長３８mmの熱分割型複合繊維および極細繊維不織布を得た。
【化２】
2006328628.tif 000004
【００３１】
［比較例１］
第一成分に親水化剤を添加しなかった以外は、実施例１と同様の方法で熱分割型複合繊維および不織布を得た。
【００３２】
［比較例２］
比較例１の不織布に、表裏面より６MPaの圧力で高圧柱状水流を裏表各２回噴射して熱分割型複合繊維を分割させるとともに繊維間を交絡させ、１１０℃で乾燥して絡合不織布を得た。
【００３３】
［比較例３］
実施例１のエチレン-プロピレン共重合体９９mass％に、実施例２のポリグリセリン脂肪酸エステルが８mass％含有するマスターバッチを１mass％混合した熱可塑性樹脂（親水化剤含有量０．０８mass％）とした以外は、実施例１と同様の方法で熱分割型複合繊維および不織布を得た。
実施例１〜４および比較例１〜３の物性を表１に示す。
【００３４】
【表１】
2006328628.tif 000005
【００３５】
実施例１〜４の熱分割型複合繊維は、エンボスロールによる熱処理のみで５０％以上分割しており、特に、親水化剤として化２に示すポリグリセリン脂肪酸エステルを用いると、高度に分割するとともに耐久親水性にも優れていた。一方、比較例１は熱処理だけでは十分に分割しておらず、ほとんどの繊維を分割させるのに、比較例２の高圧柱状流処理を併用しなければならず、比容積の小さい高密度な不織布しか得られなかった。また、親水化剤が付与されていないので耐久親水性は得られなかった。比較例３では親水化剤の含有量が少ないため、分割性が十分ではなかった。
【産業上の利用可能性】
【００３６】
本発明の熱分割型複合繊維を用いた繊維集合物は、衛生材料、ワイパー、フィルターなど親水性能を要求する分野に好適に使用することができる。
【図面の簡単な説明】
【００３７】
【図１】本発明に使用する分割型複合繊維の繊維断面図の一例を示す。
【図２】本発明に使用する分割型複合繊維の繊維断面図の別の一例を示す。
【符号の説明】
【００３８】
１．第一成分
２．第二成分
【図１】
2006328628.tif 000007
【図２】
2006328628.tif 000008